МНОГОСЛОЙНЫЙ КОМБИНИРОВАННЫЙ ТЕПЛОИЗОЛЯЦИОННЫЙ ПОЖАРОЗАЩИТНЫЙ МАТЕРИАЛ

1. Многослойный комбинированный теплоизоляционный и пожарозащитный материал, содержащий слои тканых и нетканых материалов, отличающийся тем, что тканые и нетканые материалы выполнены из аморфных штапелированных стеклянных волокон и супер-, ультратонких кристаллических керамических волокон, причем один слой нетканого материала состоит из кристаллических керамических волокон, уложенных с КЗО не менее 0,9, другой слой нетканого материала состоит из аморфных стеклянных волокон, снаружи нетканые материалы с обеих сторон облицовывают слоями стеклотканей, в том числе плакированных металлической фольгой, при этом соединение слоев материалов производят механическим способом стеклонитями с длиной стежка от 3 до 60 мм и межшовным расстоянием от 5 до 330 мм, полученный материал имеет толщину от 4 до 50 мм.
2. Многослойный комбинированный теплоизоляционный и пожарозащитный материал по п. 1, отличающийся тем, что вместо слоев нетканых материалов из аморфных стеклянных и кристаллических керамических волокон содержит слой нетканого материала из смеси аморфных стеклянных и кристаллических керамических волокон, при этом кристаллические керамические волокна диаметром менее 1 мкм заполняют пространство между аморфными стеклянными волокнами диаметром 6-20 мкм, что приводит к повышению плотности и снижению теплопроводности материала.
3. Многослойный комбинированный теплоизоляционный и пожарозащитный материал по п. 1, отличающийся тем, что снаружи нетканые материалы с обеих сторон облицовывают слоями стеклотканей из волокон, имеющих пористую структуру с размером пор 3-10 Å, которые при нагреве усаживаются на 8-10%, сжимают внутренние слои и повышают прочность комбинированного материала.
4. Многослойный комбинированный теплоизоляционный и пожарозащитный материал по п. 1, отличающийся тем, что вместо нетканого материала из аморфных стеклянных волокон используется слой нетканого материала из кристаллических керамических волокон, у которых при нагреве до 1000°С практически отсутствует усадка (1%), что позволяет сохранить исходные геометрические размера материала.
5. Многослойный комбинированный теплоизоляционный и пожарозащитный материал по п. 1, отличающийся тем, что вместо нетканого материала из аморфных стеклянных волокон используется слой нетканого материала из аморфных базальтовых волокон.
6. Многослойный комбинированный теплоизоляционный и пожарозащитный материал по п. 1, отличающийся тем, что вместо стеклотканей, в том числе плакированных металлической фольгой, используют ткань из аморфных стеклянных волокон с содержанием оксида железа 5-18%.
7. Многослойный комбинированный теплоизоляционный и пожарозащитный материал по п. 1, отличающийся тем, что вместо нетканого материала из кристаллических керамических волокон используют нетканый материал из аморфных волокон стекла типа ECR.
8. Многослойный комбинированный теплоизоляционный и пожарозащитный материал по п. 1, отличающийся тем, что вместо слоев стеклотканей, используют слой ткани из кристаллических керамических волокон и слой стеклосетки из аморфных волокон стекла типа Е.
9. Многослойный комбинированный теплоизоляционный и пожарозащитный материал по п. 1, отличающийся тем, что тканые и нетканые материалы перед прошиванием предварительно облицовываются стеклотканью по периметру торцов материалов.